(57)【要約】【課題】  本発明は、明るい環境のもとでも使用可能であり、かつ明度の高い投影スクリーンを提供することを主目的としている。【解決手段】  本発明は、基材と、上記基材上に形成され、かつ特定の偏光成分の光を選択的に反射する選択反射機能および上記特定の偏光成分の光を拡散して反射する拡散反射機能を有する被投影層とを有する投影スクリーンであって、上記被投影層は、少なくとも２層の上記選択反射機能を有する選択反射層を有し、複数の上記選択反射層は、異なる反射波長域を有しており、反射波長域が短波長側であるものから長波長側となるように順に上記基材側から配置されていることを特徴とする投影スクリーンを提供することにより上記課題を解決する。【選択図】  図１
2005128500.tif 000002
【特許請求の範囲】
【請求項１】
基材と、前記基材上に形成され、かつ特定の偏光成分の光を選択的に反射する選択反射機能および前記特定の偏光成分の光を拡散して反射する拡散反射機能を有する被投影層とを有する投影スクリーンであって、前記被投影層は、少なくとも２層の前記選択反射機能を有する選択反射層を有し、複数の前記選択反射層は、異なる反射波長域を有しており、反射波長域が短波長側であるものから長波長側となるように順に前記基材側から配置されていることを特徴とする投影スクリーン。
【請求項２】
前記各選択反射層の膜厚を、前記各選択反射層に光が垂直に入射する場合を基準にした選択中心波長で割った値は、長波長側の前記選択反射層における前記値より、短波長側の前記選択反射層における前記値の方が大きくなることを特徴とする請求項１に記載の投影スクリーン。
【請求項３】
前記被投影層が、光が垂直に入射する場合を基準にして、選択反射中心波長が４３０ｎｍ〜４６０ｎｍの範囲内である選択反射層と、５４０ｎｍ〜５７０ｎｍの範囲内である選択反射層と、５８０ｎｍ〜６２０ｎｍの範囲内である選択反射層との３層の選択反射層を有することを特徴とする請求項１または請求項２に記載の投影スクリーン。
【請求項４】
前記特定の偏光成分は、右円偏光または左円偏光であることを特徴とする請求項１から請求項３までのいずれかの請求項に記載の投影スクリーン。
【請求項５】
前記特定の偏光成分の光は、片方の直線偏光であることを特徴とする請求項１から請求項３までのいずれかの請求項に記載の投影スクリーン。
【請求項６】
前記被投影層が、前記選択反射層と、前記拡散反射機能を有する拡散層とを有することを特徴とする請求項１から請求項５までのいずれかの請求項に記載の投影スクリーン。
【請求項７】
前記選択反射層が、前記選択反射機能と、前記拡散反射機能とを有することを特徴とする請求項１から請求項５までのいずれかの請求項に記載の投影スクリーン。
【請求項８】
前記選択反射層が、コレステリック液晶構造を有することを特徴とする請求項７に記載の投影スクリーン。
【請求項９】
前記基材が、可視光領域の波長の光を吸収する光吸収基材であることを特徴とする請求項１から請求項８までのいずれかの請求項に記載の投影スクリーン。
【請求項１０】
前記基材が、可視光領域の波長の少なくとも一部の光を透過する光透過基材であることを特徴とする請求項１から請求項８までのいずれかの請求項に記載の投影スクリーン。
【請求項１１】
前記基材と前記被投影層との間、または複数の前記選択反射層間に、中間層が形成されており、前記中間層がバリア性を有することを特徴とする請求項１から請求項１０までのいずれかの請求項に記載の投影スクリーン。
【請求項１２】
前記基材と前記被投影層との間、または複数の前記選択反射層間に、中間層が形成されており、前記中間層が易接着性を有することを特徴とする請求項１から請求項１１までのいずれかの請求項に記載の投影スクリーン。
【請求項１３】
前記被投影層の観察者側に、ハードコート層、防眩層、低反射層、紫外線防止層および帯電防止層からなる郡から選択される少なくとも一つの機能性保持層が形成されていることを特徴とする請求項１から請求項１２までのいずれかの請求項に記載の投影スクリーン。
【請求項１４】
前記防眩層が、表面に不規則な凹凸形状を有し、かつ屈折率が等方な層からなることを特徴とする請求項１３に記載の投影スクリーン。
【請求項１５】
前記防眩層が、表面がマット化されたトリアセチルセルロース（ＴＡＣ）フィルムであることを特徴とする請求項１４に記載の投影スクリーン。
【発明の詳細な説明】
【技術分野】
【０００１】
本発明は、例えば投影機による投影等に用いられる投影スクリーンに関するものである。
【背景技術】
【０００２】
従来より、業務用や家庭用として、プロジェクタから光を投影スクリーンに投影し、画像等を投影するプロジェクションシステムが用いられている。
このようなプロジェクションシステムに用いられる投影スクリーンとしては通常、透明媒体に保持された透明または半透明の多孔質の微粒子と、その背後に配置された反射材料とを有するものである。具体的には、従来の投影システムでは、投影スクリーン上に投影される投影機からの投影光（映像光）の強度差によって映像の濃淡が作り出されており、例えば、黒地に白の絵を映し出すような場合には、投影光が投影スクリーンに当たる部分が白、それ以外の部分が黒となり、このような白黒の明るさの差により映像の濃淡が作り出されている。この場合、良好な映像表示を実現するためには、白表示の部分をより明るくし、黒表示の部分をより暗くして、コントラスト差を大きくする必要がある。
【０００３】
しかしながら、上述した従来の投影スクリーンでは、外光や照明光などの環境光を映像光との区別なく反射してしまうので、白表示の部分及び黒表示の部分の両方が明るくなり、白黒の明るさの差が小さくなってしまう。このため、上述した従来の投影スクリーンでは、部屋を暗くするための手段や環境などを用いて外光や照明光などの環境光の影響を抑えない限り、良好な映像表示を実現することが困難であるという問題があった。
そこで、このような問題を解決するために、コレステリック液晶を用いて外光等の反射を抑える投影スクリーン（特許文献１参照）も提案されている。しかしながら、コレステリック液晶の表面は、鏡面であるため、投影された光を鏡面反射してしまうことから、実用化には至っていない。
【０００４】
【特許文献１】特開平５−１０７６６０号公報
【発明の開示】
【発明が解決しようとする課題】
【０００５】
以上のことから、明るい環境のもとでも使用可能であり、かつ明度の高い投影スクリーンの提供が望まれている。
【課題を解決するための手段】
【０００６】
本発明は、基材と、上記基材上に形成され、かつ特定の偏光成分の光を選択的に反射する選択反射機能および上記特定の偏光成分の光を拡散して反射する拡散反射機能を有する被投影層とを有する投影スクリーンであって、上記被投影層は、少なくとも２層の上記選択反射機能を有する選択反射層を有し、複数の上記選択反射層は、異なる反射波長域を有しており、反射波長域が短波長側であるものから長波長側となるように順に上記基材側から配置されていることを特徴とする投影スクリーンを提供する。
【０００７】
本発明によれば、上記被投影層が上記選択反射機能を有することから、特定の偏光成分の光以外は、反射されずにほぼ吸収されることとなる。したがって、外光等が存在する場合であっても外光の影響を低いものとすることができ、コントラストの高い投影スクリーンとすることができる。また、上記拡散反射機能によって、上記特定の偏光成分の光を効率よく反射することが可能な投影スクリーンとすることができる。
【０００８】
ここで本発明においては、上記被投影層が異なる反射波長域を有する選択反射層を少なくとも２層有している。通常このような投影スクリーンに光が入射した際、光の入射面から距離が遠い、基材側に形成された選択反射層の光の反射効率は低いものとなる。そのため、基材側に形成された選択反射層の膜厚を厚くすることによりその選択反射層の反射効率を高める必要があるが、被投影層全体の膜厚が厚くなった場合、被投影層の選択反射機能が低下する場合がある。そこで本発明においては、比較的薄い膜厚でも反射効率の高い短波長側の選択反射層が基材側となるように選択反射層を形成することによって、選択反射層の反射効率がよく、選択反射性の良好な投影スクリーンとすることができる。
【０００９】
上記発明においては、上記各選択反射層の膜厚を、上記各選択反射層に光が垂直に入射する場合を基準にした選択中心波長で割った値は、長波長側の上記選択反射層における上記値より、短波長側の上記選択反射層における上記値の方が大きくなることが好ましい。これにより、基材側に形成された短波長側の選択反射層の反射効率を高め、各選択反射層の反射率を同等なものとすることができることから、色再現性の良好な投影スクリーンとすることができるからである。
【００１０】
上記発明においては、上記被投影層が、光が垂直に入射する場合を基準にして、選択反射中心波長が４３０ｎｍ〜４６０ｎｍの範囲内である選択反射層と、５４０ｎｍ〜５７０ｎｍの範囲内である選択反射層と、５８０ｎｍ〜６２０ｎｍの範囲内である選択反射層との３層の選択反射層を有することが好ましい。これにより、例えば液晶プロジェクタ等から照射された三原色の波長域の光を反射することができ、良好なカラー表示が可能な投影スクリーンとすることができるからである。
【００１１】
上記発明において、上記特定の偏光成分は、右円偏光または左円偏光であってもよい。これにより、特定の偏光成分の光（例えば右円偏光）のみを選択的に反射するので、偏光特性のない外光や照明光などの環境光を被投影層で約５０％しか反射しないようにすることができる。このため、白表示などの明表示の部分の明るさが同じ場合でも、黒表示などの暗表示の部分の明るさを略半分にして、映像のコントラストを略２倍にすることができる。なおこのとき、投影された映像光が、被投影層で選択的に反射される光の偏光成分と同一の偏光成分の光（例えば右円偏光）を主として含むようにすれば、投影された映像光を被投影層で略１００％反射することができ、映像光を効率的に反射することができる。
【００１２】
また、上記発明においては、上記特定の偏光成分の光は、片方の直線偏光であってもよい。この場合、被投影層が反射する特定の偏光成分の光は、Ｐ偏光またはＳ偏光であり、被投影層の偏光分離特性により、特定の偏光成分の光（例えばＰ偏光）のみを選択的に反射するので、偏光特性のない外光や照明光などの環境光を被投影層で約５０％しか反射しないようにすることができる。このため、白表示などの明表示の部分の明るさが同じ場合でも、黒表示などの暗表示の部分の明るさを略半分にして、映像のコントラストを略２倍にすることができる。なおこのとき、投影された映像光が、被投影層で選択的に反射される光の偏光成分と同一の偏光成分の光（例えばＰ偏光）を主として含むようにすれば、投影された映像光を被投影層で略１００％反射することができ、映像光を効率的に反射することができる。また、特定の偏光成分の光は、片方の直線偏光であるので、直線偏光を出射する投影機の直線偏光の方向に合わせることにより、映像を明るく表示することができる。
【００１３】
また、上記発明においては、上記被投影層が、上記選択反射層と、上記拡散反射機能を有する拡散層とを有していてもよい。上記選択反射機能を有する層と拡散反射機能を有する層とを独立させることにより、それぞれの特性の制御を容易に行うことができるようになるからである。
【００１４】
またさらに、上記発明においては、上記選択反射層が、上記選択反射機能と、上記拡散反射機能とを有していてもよい。これにより、選択反射層が選択反射機能と拡散反射機能とを果たすことが可能となり、別途拡散反射機能を有する層を形成する必要がないことから、製造効率やコスト等の面からも好ましい投影スクリーンとすることができるからである。
【００１５】
この際、上記選択反射層が、コレステリック液晶構造を有することが好ましい。上記コレステリック液晶構造により、投影された光を偏光分離機能を損なうことなく拡散させることが可能となり、映像の視認性に優れた投影スクリーンとすることができるからである。また、投影機から投影される光を、所定の円偏光に偏光することにより、投影された光を効率よく反射することができ、さらに、コレステリック液晶の特定波長反射性および円偏光性によって、外光の反射による影響を防止することができることから、明るい環境のもとでも明度の高い投影スクリーンとすることができるからである。
【００１６】
また、上記発明においては、上記基材が、可視光領域の波長の光を吸収する光吸収基材であってもよい。これにより、上記被投影層が反射する特定の波長以外の波長の光が入射した場合に、反射を防止することができ、明度の高い投影スクリーンとすることができるからである。
【００１７】
さらに、上記発明においては、上記基材が、可視光領域の波長の少なくとも一部の光を透過する光透過基材であってもよい。このような光透過基材を用いた投影スクリーンは、アイキャッチ効果に優れるので、例えば広告、情報掲示板、案内板等の用途に適用することができる。また、映像を投影していないときは、投影スクリーンの背景が透けて見えるので、デザイン性の高い利用も可能である。
【００１８】
またさらに、上記基材と上記被投影層との間、または複数の上記選択反射層間に、中間層が形成されていてもよく、この際、上記中間層がバリア性を有することが好ましい。バリア性を有する中間層を設けることにより、基材および被投影層間、または隣接する選択反射層間で、各層の構成成分が移動するのを防止することができるからである。これにより、各層の構成成分の移動によって、選択反射層のもつ選択反射機能や拡散反射機能が損なわれるのを防ぐことができる。
【００１９】
また、上記中間層が易接着性を有することが好ましい。易接着性を有する中間層を設けることにより、基材と被投影層との密着性、または隣接する選択反射層同士の密着性を高めることができるからである。
【００２０】
さらに、上記発明においては、上記被投影層の観察者側に、ハードコート層、防眩層、低反射層、紫外線防止層および帯電防止層からなる郡から選択される少なくとも一つの機能性保持層が形成されていてもよい。
【００２１】
この際、上記防眩層が、表面に不規則な凹凸形状を有し、かつ屈折率が等方な層からなることが好ましい。不規則な凹凸形状は、規則的な凹凸形状と比較して、投影スクリーンへの映り込みを防止する効果が高いからである。また防眩層が、屈折率が等方な層であれば、選択反射層におけるコレステリック液晶構造の偏光分離機能がほとんど損なわれることがないからである。
【００２２】
さらには、上記防眩層が、表面がマット化されたトリアセチルセルロース（ＴＡＣ）フィルムであることが好ましい。トリアセチルセルロース（ＴＡＣ）フィルムは、光学特性および汎用性に優れているからである。
【発明の効果】
【００２３】
本発明によれば、コントラストが高く、特定の偏光成分の光を効率よく反射することが可能な投影スクリーンとすることができる。また、選択反射層の反射効率がよく、選択反射性の良好な投影スクリーンとすることができる。
【発明を実施するための最良の形態】
【００２４】
本発明は、明るい環境のもとでも使用可能であり、かつ明度の高い投影スクリーンに関するものである。
【００２５】
本発明の投影スクリーンは、基材と、上記基材上に形成され、かつ特定の偏光成分の光を選択的に反射する選択反射機能および上記特定の偏光成分の光を拡散して反射する拡散反射機能を有する被投影層とを有する投影スクリーンである。本発明の投影スクリーンは、例えば図１に示すように、基材１と、その基材１上に形成された被投影層２とを有するものであり、プロジェクタ３等から投影された光を被投影層２が拡散して反射するものである。以下、本発明の投影スクリーンについて詳しく説明する。
【００２６】
本発明の投影スクリーンは、基材と、上記基材上に形成され、かつ特定の偏光成分の光を選択的に反射する選択反射機能および上記特定の偏光成分の光を拡散して反射する拡散反射機能を有する被投影層とを有する投影スクリーンであって、上記被投影層は、少なくとも２層の上記選択反射機能を有する選択反射層を有し、複数の上記選択反射層は、異なる反射波長域を有しており、反射波長域が短波長側であるものから長波長側となるように順に上記基材側から配置されているものである。
【００２７】
本発明によれば、上記被投影層が上記選択反射機能を有し、特定の偏光成分の光以外は、吸収されることとなることから外光の影響を半減させることができ、明るい環境のもとでも、コントラストが高く、色純度の高い投影スクリーンとすることができる。また、被投影層の上記拡散反射機能から、入射した光を効率よく拡散反射することが可能となり、投影スクリーンとして用いることが可能となる。
【００２８】
また本発明においては、上記被投影層が上記選択反射機能を有する上記選択反射層を、少なくとも２層以上有しており、その選択反射層は反射波長域が短波長側から長波長側となるように、基材側から順に配置されている。このような被投影層に光が入射した場合、プロジェクタ等の光の入射面から距離が遠い、基材側に形成された選択反射層の光の反射効率は低いものとなる。これは、選択反射層に対して斜めから入射した光は、基材側の選択反射層へ光が届くまでに、他の選択反射層の位相差等によって偏光状態が歪められてしまうからである。この基材側の選択反射層の反射効率を高めるためには、この基材側に形成された選択反射層の膜厚を厚くすることが必要である。しかしながら、選択反射層の膜厚を厚くすると、被投影層全体の膜厚が厚くなり、被投影層全体の膜厚が厚い場合、偏光反射機能の低下や、曲げに対する耐性の低下等が生じる可能性がある。
【００２９】
ここで、一般的に上記選択反射機能を有する層は、後述するコレステリック液晶構造を有する層に代表されるように、反射波長と膜厚とは比例関係を有する。したがって、同等の反射効率を有するように選択反射層を形成した場合、反射波長が短波長であるものは膜厚が薄く、反射波長が長波長であるものは膜厚が厚い。同様に、選択反射層の反射効率を高めるために必要とされる膜厚は、反射波長域が長波長であるものの方が厚いこととなる。したがって、基材側に長波長側の選択反射層を形成し、全ての選択反射層の反射効率が同等となるように膜厚を調整した場合と、基材側に短波長側の選択反射層を形成し、膜厚を調整した場合とでは、基材側に長波長側の選択反射層を形成した場合の方が、被投影層全体としての膜厚が厚いものとなる。
【００３０】
そこで、本発明においては、この反射波長域が短波長である選択反射層から順に、基材側から配置することにより、基材側の選択反射層の膜厚を厚くして反射効率を調整した場合であっても、被投影層全体の膜厚の増加を少ないものとし、偏光反射性が高く、反射効率が良好である投影スクリーンとすることができるのである。
【００３１】
ここで、本発明においては上記各選択反射層の膜厚をｔ、上記各選択反射層に光が垂直に入射する場合を基準にした選択中心波長をλとし、
ａ＝ｔ／λ
とした場合、長波長側の選択反射層におけるａより、短波長側の選択反射層におけるａの方が大きくなることが好ましい。各選択反射層の膜厚と選択中心波長との関係を上記のようにすることによって、基材側に形成された短波長側の選択反射層の反射効率を高めることができる。これにより、被投影層中の各選択反射層の反射率を同等なものとすることができ、色再現性の良好な投影スクリーンとすることができるからである。
以下、本発明の投影スクリーンの各構成について詳しく説明する。
【００３２】
１．被投影層
まず、本発明の投影スクリーンに用いられる被投影層について説明する。本発明の投影スクリーンに用いられる被投影層は、後述する基材上に形成され、特定の偏光成分の光を選択的に反射する選択反射機能と、特定の偏光成分の光を拡散して反射する拡散反射機能とを有するものである。また、上記被投影層は、少なくとも２層の異なる反射波長域を有する選択反射層を有しており、その選択反射層は、反射波長域が短波長側のものから順に基材側から形成されている。
なお、上記反射波長域とは、選択反射層が選択的に反射する波長の領域であって、選択反射層が最も反射する波長の反射強度に対して５０％以上の反射強度を有する波長の領域をいうこととする。
【００３３】
ここで、上記被投影層は、層構成によって２つの態様がある。第１の態様としては、上記被投影層が選択反射機能を有する選択反射層と、拡散反射機能を有する拡散層とを有するものであり、第２の態様としては、被投影層を構成する選択反射層が、選択反射機能と拡散反射機能とを有するものである。
以下、それぞれの態様ごとに詳しく説明する。
【００３４】
（１）第１の態様
まず、本発明に用いられる被投影層の第１の態様について説明する。本発明に用いられる被投影層の第１の態様は、上記被投影層が上記選択反射機能を有する上記選択反射層と、拡散反射機能を有する拡散層とを有するものである。本態様においては、選択反射層によって特定の偏光成分のみを反射し、拡散層によってこれらの光を拡散して反射するのである。このような本態様の被投影層は、例えば図２に示すように、複数の選択反射層５（５ａ、５ｂ、および５ｃ）と、その選択反射層５上に形成された拡散層４とを有するもの等とすることができる。この際、上記選択反射層５（５ａ、５ｂ、および５ｃ）は、最も反射波長域が短波長である選択反射層５ａが基材１側に配置されることとなり、次に反射波長域が短い選択反射層５ｂが配置され、最も反射波長域が長波長である選択反射層５ｃが一番基材１から遠い側、すなわちプロジェクタ等の光の入射側となるように配置されることとなる。なお、複数の選択反射層の反射波長域が重なる場合には、その選択反射層に光が垂直に入射する場合を基準とした際の選択反射中心波長が短波長であるものが、基材側となるように配置することとする。
【００３５】
ここで、本態様によれば、上記選択反射機能を有する層と、上記拡散反射機能を有する層とを異なる層とすることから、それぞれの機能を有する層の制御が容易となる、という利点を有する。以下、上記選択反射層および拡散層についてそれぞれ説明する。
【００３６】
（ｉ）選択反射層
まず、本態様の被投影層に用いられる選択反射層について説明する。本態様に用いられる選択反射層は、特定の偏光成分の光を選択的に反射する層であれば、特に限定されるものではなく、例えば選択反射層が反射する特定の偏光成分の光が、片方の直線偏光であってもよく、また右円偏光または左円偏光であってもよい。
【００３７】
上記選択反射層が反射する特定の偏光成分の光が、直線偏光である場合、直線偏光は２つの偏光状態に区分でき、互いに直交する二方向を有していることから、被投影層が拡散反射する直線偏光の方向を、直線偏光を出射する投影機の直線偏光の方向と合わせることによって、映像を明るく表示することができる。
ここで、このような特定の偏光成分の光として、片方の直線偏光を拡散反射する層としては、例えば、屈折率の異なる材料により形成された拡散性を有する多層反射性偏光材（スリーエム社製のＤＢＥＦ）が挙げられる。
【００３８】
本態様においては特に、選択反射層が反射する特定の偏光成分の光を、右円偏光または左円偏光とすることが好ましい。この場合、選択反射層に入射した無偏光状態の光が、２つの偏光状態の光（右円偏光及び左円偏光）に分離され、一方は透過され、残りは反射される。この現象は、円偏光二色性として知られ、例えば、液晶分子の螺旋構造における螺旋巻き方向を適宜選択すると、この螺旋巻き方向と同一の旋光方向を有する円偏光成分が選択的に反射される。
【００３９】
すなわち、例えば図３に示すように、観察者側から入射する無偏光状態の光（反射波長域内の右円偏光１１Ｒ及び左円偏光１１Ｌ、反射波長域外の右円偏光１２Ｒ及び左円偏光１２Ｌ）は、上述したような偏光分離特性に従って、反射波長域に属する一方の円偏光成分（例えば反射波長域内の右円偏光１１Ｒ）が反射光１３として反射され、その他の光（例えば反射波長域内の左円偏光１１Ｌ、反射波長域外の右円偏光１２Ｒ及び左円偏光１２Ｌ）が透過されることとなる。
【００４０】
したがって、選択反射層を投影機等から射出される光と同じ側の偏光の特定波長を反射させる層とすることにより、投影された光を効率よく反射することができ、明度の高い投影スクリーンとすることができるのである。
【００４１】
またさらに、選択反射層により反射される特定の偏光成分の光が右円偏光または左円偏光である場合に、投影機（液晶プロジェクター等）が直線偏光を出射する場合には、直線偏光を円偏光へ変換するための位相差板を用いることにより、直線偏光の方向に関わらず、投影スクリーンを使用することができるという利点も有する。
【００４２】
このような円偏光二色性を発現する物質として、コレステリック液晶性を有する液晶化合物が挙げられる。コレステリック液晶性を示す液晶化合物は、液晶分子の物理的な分子配列として、液晶分子のダイレクターが層の厚さ方向に連続的に回転してなる螺旋構造をとっており、このような液晶分子の物理的な分子配列に基づいて、一方向の円偏光成分と、これと逆回りの円偏光成分とを分離する偏光分離特性を有している。
またこの場合の最大旋光光散乱は、次式（１）の波長λ０で生じる。
λ０＝ｎａｖ・ｐ    …  （１）
ここで、ｐは液晶分子の螺旋構造における螺旋ピッチ長（液晶分子の分子螺旋の１ピッチ当たりの長さ）、ｎａｖは螺旋軸に直交する平面内での平均屈折率である。
また、このときの反射光の波長バンド幅△λは次式（２）で表される。ここで、△ｎは複屈折値である。
△λ＝△ｎ・ｐ    …  （２）
【００４３】
ここで、上述したように、本態様に用いられる被投影層には、異なる反射波長域を有する選択反射層が少なくとも２層形成されているものである。本態様においては、被投影層中で選択反射層の反射波長域が短波長側から長波長側となるように、後述する基材側から順に配置されているものであれば、選択反射層の反射波長域は特に限定されるものではない。
例えば赤色（Ｒ）及び緑色（Ｇ）の波長域が一つのコレステリック液色構造を有する化合物の反射波長域に含まれる場合には、このコレステリック液晶構造を有する化合物を含有する選択反射層と、青色（Ｂ）の反射波長域を有する選択反射層とを積層してもよい。本態様においては特に、赤色（Ｒ）、青色（Ｂ）、緑色（Ｇ）のそれぞれの反射波長域を有する選択反射層を積層することが好ましい。これは、通常投影機から射出される光は、赤色（Ｒ）、青色（Ｂ）、緑色（Ｇ）からなるものであり、この三原色によってカラー表示を実現しているからである。
【００４４】
上記の各色の反射波長域を有する選択反射層として具体的には、選択反射層に光が垂直に入射する場合を基準として、青色（Ｂ）の４３０ｎｍ〜４６０ｎｍの範囲内に選択反射中心波長を有する選択反射層、緑色（Ｇ）の５４０ｎｍ〜５７０ｎｍの範囲内に選択反射中心波長を有する選択反射層、および赤色（Ｒ）の５８０ｎｍ〜６２０ｎｍの範囲内に選択反射中心波長を有する選択反射層の３層を有することが好ましい。これにより、装置の設計や光源の種類などによって波長に差があってもカラー表示をすることが可能であり、良好な白色も表現可能な投影スクリーンとすることができるからである。
【００４５】
また、上記各選択反射層は、特定の偏光を１００％反射するような膜厚とすることが好ましい。上記選択反射層の偏光に対する反射率は、通常選択反射層の膜厚に依存するものであり、選択的に反射される特定の偏光成分の光（例えば右円偏光）に対して１００％未満の反射率である場合には、映像光を効率的に反射することができないからである。例えばコレステリック液晶構造を有する液晶化合物からなる層を用いた場合には、上記反射率を１００％とするためには、膜厚を通常４ピッチ〜８ピッチとすることが好ましく、具体的には、上記選択反射層の材料の種類や特定の偏光の波長にもよるが、通常１μｍ〜１０μｍとされる。
【００４６】
上記膜厚より薄い場合には、反射率が低くなり、投影スクリーンに投影された画像等を明度良く再現することが困難となり、また上記膜厚より厚い場合には、コレステリック液晶構造制御が困難となる場合や、ムラが生じること等があるからである。
【００４７】
また、選択反射層が基材側に形成される場合の膜厚としては、光の入射面からの距離にもよるものであるが、その選択反射層が投影機等から投影された光が入射する側に形成される場合の膜厚を１とした場合に、通常１．１〜２．５の範囲内、中でも１．５〜２．０の範囲内となるように形成されることが好ましい。これにより、選択反射層が基材側に形成された場合にも、反射効率を高めることが可能となり、色再現性等の高い投影スクリーンとすることができるからである。
【００４８】
このようなコレステリック液晶構造を有する選択反射層の材料については、後述する第２の態様で説明する選択反射層と同様の材料を用いて、一般的なコレステリック液晶構造を有する液晶化合物からなる層を形成する方法で形成することが可能であるので、ここでの詳しい説明は省略する。
【００４９】
なお、本態様における被投影層においては、上述したような層内で一定の反射波長域を有する選択反射層と、層内の厚さ方向で連続的に反射波長が異なる層とを積層してもよい。例えば、短波長の反射波長域を有する上記選択反射層上に、短波長から長波長まで連続的に反射波長が異なる層を積層したもの等とすることができる。ここで、連続的に反射波長が異なる層とは、層内の厚さ方向で連続的に、各部分が最も強く反射する波長が変化する層をいうこととする。
また、上記層内の厚さ方向で連続的に反射波長が異なる選択反射層が、短波長側の部分のみ膜厚を厚く形成することが可能なものであれば、上記選択反射層としてこのような層を単層で形成してもよい。
【００５０】
（ii）拡散層
次に、拡散層について説明する。本態様に用いられる拡散層は、上記選択反射層により反射された光を拡散させる拡散機能を有するものである。通常、このような拡散層は、上記選択反射層により反射された光を拡散させ、投影スクリーンの観察者側へ出射させるため、上記選択反射層の観察者側に設けられる。これにより、上記選択反射層により反射された光を拡散させることができ、明るい環境のもとでも使用可能であり、かつ明度が高く、視認性に優れた投影スクリーンとすることができる。
【００５１】
具体的に拡散層としては、バルク拡散材、表面拡散材、ホログラフ拡散材またはこれらの拡散材の任意の組合せ等を挙げることができる。具体的にバルク拡散材としては、透明媒体内に配置された粒子を挙げることができる。さらに、表面拡散材としては、構造面、微細構造面、または粗化面等を挙げることができる。拡散材により達成される拡散は、ランダムであってもよく、または秩序だっている場合でもよく、また、部分的に秩序だっている場合でもよい。
【００５２】
（２）第２の態様
次に、本発明に用いられる被投影層の第２の態様について説明する。本発明に用いられる被投影層の第２の態様は、被投影層を構成する上記選択反射層が、上記選択反射機能と上記拡散反射機能とを有するものである。
【００５３】
本態様における被投影層は、例えば図４に示すように、拡散反射機能および選択反射機能を有する選択反射層５（５ａ、５ｂ、および５ｃ）が積層されたものとすることができる。この際、上記選択反射層５（５ａ、５ｂ、および５ｃ）は、最も反射波長域が短波長である選択反射層５ａが基材側に配置されることとなり、次に反射波長域が短い選択反射層５ｂが配置され、最も反射波長域が長波長である選択反射層５ｃが一番基材１から遠い側、すなわちプロジェクタ等の光の入射側となるように配置されることとなる。なお、複数の選択反射層の反射波長域が重なる場合には、その選択反射層に光が垂直に入射する場合を基準とした際の選択反射中心波長が短波長であるものが、基材側となるように配置することとする。
【００５４】
ここで、本態様によれば、別途拡散反射機能を有する拡散層を形成する必要がないことから、製造効率やコストの面から好ましい被投影層とすることができる。
このような選択反射層としては、１層中に上記選択反射機能と、上記拡散反射機能とを有するものであれば、特に限定されるものではないが、本態様においては、特に拡散反射機能を有するコレステリック液晶構造を有する液晶化合物からなる層であることが好ましい。
【００５５】
通常のコレステリック液晶構造を有するものにおいては、表面が鏡面状態となり、投影された光を一定の方向にのみ反射することから、投影スクリーンとして用いることが困難であるが、本態様においては、コレステリック液晶構造を有する液晶化合物からなる選択反射層を、上記拡散反射機能を有するものとすることにより、投影スクリーンとして用いることが可能となるのである。このような拡散反射機能は、例えば図５に示すように、選択反射層５を構成するコレステリック液晶性を有する液晶化合物のブロック構造３０の螺旋軸Ｌの方向にバラつきがある場合等に得ることができる。
【００５６】
これは、通常のコレステリック液晶構造においては、基材平面の法線と同じ方向の螺旋軸のみが存在し、これらの螺旋軸が整列して配向していることから、入射した光は一定方向に反射されることとなる。一方、上記螺旋軸Ｌの方向にバラつきのある選択反射層においては、選択反射層５中に入射した特定の波長の光が、その螺旋軸Ｌの方向により、一定方向のみではなく例えば図５に示すように、様々な方向に反射され、入射した光が散乱して反射されることとなるからである。
【００５７】
このような螺旋軸の方向にバラつきのある選択反射層の形成方法としては、例えば後述する基材を、一定方向の配向性を有しないものとする方法や、選択反射層に一般的に用いられるレベリング剤の量を調整する方法、選択反射層に添加する添加剤の量を調整する方法等が挙げられ、これらの方法を組み合わせて用いてもよい。これにより、コレステリック液晶構造中の配向が乱され、入射した光を散乱して反射することが可能となるのである。
【００５８】
なお、本態様における選択反射層としてコレステリック液晶構造を有する液晶化合物を用いる場合、コレステリック液晶構造を有する液晶化合物の反射波長域や、膜厚等については、上述した第１の態様と同様とすることができるので、ここでの説明は省略する。
【００５９】
また、本態様における被投影層においても、上述したような層内で一定の反射波長域を有する選択反射層と、層内の厚さ方向で連続的に反射波長が異なる層とを積層してもよい。ここで、連続的に反射波長が異なる層とは、層内の厚さ方向で連続的に、各部分が最も強く反射する波長が変化する層をいうこととする。
また、上記層内の厚さ方向で連続的に反射波長が異なる選択反射層が、短波長側の部分のみ膜厚を厚く形成することが可能なものであれば、上記選択反射層としてこのような層を単層で形成してもよい。
【００６０】
ここで、上述したコレステリック液晶構造を有する液晶化合物を用いた選択反射層の材料としては、カイラルネマチック液晶や、コレステリック液晶を用いることができ、コレステリック液晶性を有する材料であれば、特に限定されるものではないが、中でも分子の両末端に重合性官能基を有する重合性液晶材料であることが好ましい。これにより、硬化後、光学的に安定した投影スクリーンを得ることができるからである。また、上記重合性液晶材料が、ネマチック規則性もしくはスメクチック規則性を呈する場合には、重合性カイラル剤を用いてもよい。
【００６１】
以下、本態様の選択反射層としてコレステリック液晶構造を有する液晶化合物を用いる場合の材料、および選択反射層の形成方法についてそれぞれ説明する。
【００６２】
（ｉ）重合性液晶材料
このような重合性官能基を有する重合性液晶材料の一例としては、例えば下記の一般式（１）で表される化合物（Ｉ）を挙げることができる。化合物（Ｉ）としては、一般式（１）に包含される化合物の２種を混合して使用することも可能である。またさらに、上記化合物（Ｉ）と下記の一般式（２）〜（１２）で表わされる化合物（ＩＩ）とで構成されるものであってもよい。
化合物（Ｉ）としては、一般式（１）に包含される化合物の２種を混合して使用することができる。
【００６３】
【化１】
2005128500.tif 000003
【００６４】
【化２】
2005128500.tif 000004
【００６５】
化合物（Ｉ）を表わす一般式（１）において、Ｒ1及びＲ2はそれぞれ水素又はメチル基を示すが、液晶相を示す温度範囲の広さからＲ1及びＲ2は共に水素であることが好ましい。Ｘは水素、塩素、臭素、ヨウ素、炭素数１〜４のアルキル基、メトキシ基、シアノ基、ニトロ基のいずれであっても差し支えないが、塩素又はメチル基であることが好ましい。また、化合物（Ｉ）の分子鎖両端の（メタ）アクリロイロキシ基と、芳香環とのスペーサであるアルキレン基の鎖長を示すａ及びｂは、それぞれ個別に２〜１２の範囲で任意の整数を取り得るが、４〜１０の範囲であることが好ましく、６〜９の範囲であることがさらに好ましい。ａ＝ｂ＝０である一般式（１）の化合物は、安定性に乏しく、加水分解を受けやすい上に、化合物自体の結晶性が高い。また、ａ及びｂがそれぞれ１３以上である一般式（１）の化合物は、アイソトロピック転移温度（ＴＩ）が低い。この理由から、これらの化合物はどちらも液晶性を示す温度範囲が狭く好ましくない。
【００６６】
上述した例では、重合性液晶モノマーの例を挙げたが、本態様においては、重合性液晶オリゴマーや重合性液晶高分子等を用いることも可能である。このような重合性液晶オリゴマーや重合性液晶高分子としては、従来提案されているものを適宜選択して用いることが可能である。
【００６７】
（ii）カイラル剤
本態様においては、ネマチック液晶にカイラル剤を加えた、コレステリック液晶性を有するカイラルネマチック液晶を、好適に使用することもできる。
【００６８】
本態様に用いられるカイラル剤とは、光学活性な部位を有する低分子化合物であり、分子量１５００以下の化合物を意味する。カイラル剤は主として、例えば化合物（Ｉ）や、必要に応じて用いられる化合物（ＩＩ）に示されるような重合性液晶材料が発現する正の一軸ネマチック規則性に螺旋ピッチを誘起させる目的で用いられる。この目的が達成される限り、重合性液晶材料、例えば化合物（Ｉ）と、もしくは化合物（Ｉ）および化合物（ＩＩ）の混合物と、溶液状態あるいは溶融状態において相溶し、上記ネマチック規則性をとりうる重合性液晶材料の液晶性を損なうことなく、これに所望の螺旋ピッチを誘起できるものであれば、下記に示すカイラル剤としての低分子化合物の種類は特に限定されないが、分子の両末端に重合性官能基があることが耐熱性のよい光学素子を得る上で好ましい。液晶に螺旋ピッチを誘起させるために使用するカイラル剤は、少なくとも分子中に何らかのキラリティーを有していることが必須である。従って、本態様で使用可能なカイラル剤としては、例えば１つあるいは２つ以上の不斉炭素を有する化合物、キラルなアミン、キラルなスルフォキシド等のようにヘテロ原子上に不斉点がある化合物、あるいはクムレン、ビナフトール等の軸不斉を持つ化合物が例示できる。さらに具体的には、市販のカイラルネマチック液晶、例えば、Merck社製Ｓ−８１１等が挙げられる。
【００６９】
しかしながら、選択したカイラル剤の性質によっては、化合物（Ｉ）と、もしくは化合物（Ｉ）および化合物（ＩＩ）の混合物として例示されるような重合性液晶材料が形成するネマチック規則性の破壊、配向性の低下、あるいは該化合物が非重合性の場合には、液晶性組成物の硬化性の低下、硬化フィルムの信頼性の低下を招くおそれがある。さらに、光学活性な部位を有するカイラル剤の多量使用は、組成物のコストアップを招く。従って、短ピッチのコレステリック液晶性を有する円偏光制御光学素子を製造する場合には、本態様に用いられる重合性液晶材料に含有させる光学活性な部位を有するカイラル剤には、螺旋ピッチを誘発する効果の大きなカイラル剤を選択することが好ましく、具体的には一般式（１３）、（１４）、又は（１５）で表されるような分子内に軸不斉を有する低分子化合物（ＩＩＩ）の使用が好ましい。
【００７０】
【化３】
2005128500.tif 000005
【００７１】
【化４】
2005128500.tif 000006
【００７２】
【化５】
2005128500.tif 000007
【００７３】
カイラル剤（ＩＩＩ）を表わす一般式（１３）又は（１４）において、Ｒ4は水素又はメチル基を示す。Ｙは上記に示す式（ｉ）〜（ｘｘｉｖ）の任意の一つであるが、なかでも、式（ｉ），（ｉｉ），（ｉｉｉ），（ｖ）及び（ｖｉｉ）の何れか一つであることが好ましい。また、アルキレン基の鎖長を示すｄ及びｅは、それぞれ個別に２〜１２の範囲で任意の整数をとり得るが、４〜１０の範囲であることが好ましく、６〜９の範囲であることがさらに好ましい。ｄ又はｅの値が０又は１である一般式（１３）又は（１４）の化合物は、安定性に欠け、加水分解を受けやすく、結晶性も高い。一方、ｄ又はｅの値が１３以上である化合物は融点（Ｔｍ）が低い。これらの化合物は液晶性を示す化合物（Ｉ）と、もしくは化合物（Ｉ）および化合物（ＩＩ）の混合物との相溶性が低下し、濃度によっては相分離等が起きるおそれがある。
【００７４】
本態様の重合性液晶材料に配合されるカイラル剤の量は、螺旋ピッチ誘起能力や最終的に得られる円偏光制御光学素子のコレステリック性を考慮して最適値が決められる。具体的には、用いる重合性液晶材料により大きく異なるものではあるが、重合性液晶材料の合計量１００重量部当り、０．０１〜６０重量部、好ましくは０．１〜４０重量部、さらに好ましくは０．５〜３０重量部、最も好ましくは１〜２０重量部の範囲で選ばれる。この配合量が上記範囲よりも少ない場合は、重合性液晶材料に充分なコレステリック性を付与できない場合があり、上記範囲を超える場合は、分子の配向が阻害され、活性放射線によって硬化させる際に悪影響を及ぼす危惧がある。
【００７５】
本態様においては、このようなカイラル剤としては、特に重合性を有することが必須ではない。しかしながら、得られる光学機能層の熱安定性等を考慮すると、上述した重合性液晶材料と重合し、コレステリック液晶性を固定化することが可能な重合性のカイラル剤を用いることが好ましい。
【００７６】
（iii）その他
また、本態様に用いられる選択反射層には、上記重合性液晶材料、カイラル剤の他に、必要に応じて、光重合開始剤、増感剤、レベリング剤等、一般的な選択反射層に用いられる材料を適宜用いてもよい。
【００７７】
本態様に用いられる光重合開始剤としては、例えばベンジル（ビベンゾイルともいう）や、ベンゾインイソブチルエーテル、ベンゾインイソプロピルエーテル、ベンゾフェノン、ベンゾイル安息香酸、ベンゾイル安息香酸メチル、４−ベンゾイル−４´−メチルジフェニルサルファイド、ベンジルメチルケタール、ジメチルアミノメチルベンゾエート、２−ｎ−ブトキシエチル−４−ジメチルアミノベンゾエート、ｐ−ジメチルアミノ安息香酸イソアミル、３，３´−ジメチル−４−メトキシベンゾフェノン、メチロベンゾイルフォーメート、２−メチル−１−（４−（メチルチオ）フェニル）−２−モルフォリノプロパン−１−オン、２−ベンジル−２−ジメチルアミノ−１−（４−モルフォリノフェニル）−ブタン−１−オン、１−（４−ドデシルフェニル）−２−ヒドロキシ−２−メチルプロパン−１−オン、１−ヒドロキシクロヘキシルフェニルケトン、２−ヒドロキシ−２−メチル−１−フェニルプロパン−１−オン、１−（４−イソプロピルフェニル）−２−ヒドロキシ−２−メチルプロパン−１−オン、２−クロロチオキサントン、２，４−ジエチルチオキサントン、２，４−ジイソプロピルチオキサントン、２，４−ジメチルチオキサントン、イソプロピルチオキサントン、１−クロロ−４−プロポキシチオキサントンなどを挙げることができる。なお、光重合開始剤の他に増感剤を、本態様の目的が損なわれない範囲で添加することも可能である。
【００７８】
ここで、本態様に用いられる光重合開始剤の添加量は、０．０１〜２０重量％、好ましくは０．１〜１０重量％、より好ましくは０．５〜５重量％の範囲であることが好ましい。
【００７９】
なお、本態様においては、上述したように、これらの材料によって選択反射層を構成する液晶化合物に、螺旋軸の方向のバラつきを導入するものであってもよい。例えば、界面活性剤を多量に添加することにより、コレステリック液晶表面の配向を乱し、上述した螺旋軸の方向のバラつきを導入するものであってもよく、また光重合開始剤の添加量を多量に添加することにより、コレステリック液晶の分子鎖を短いものとして、上記バラつきを導入する方法であってもよい。この際、反応終了後の光重合開始剤は、コレステリック液晶中でコレステリック液晶の配向を乱す不純物としての役割も果たすものとなる。
【００８０】
また、液晶配向性を有しない重合性化合物を添加することにより、上記螺旋軸の方向のバラつきを導入するものであってもよい。液晶配向性を有しない重合性化合物を添加することにより、コレステリック液晶の配向が乱され、液晶化合物の螺旋軸が傾くこととなるからである。また、微粒子を添加することにより、コレステリック液晶の配向を乱し、上記螺旋軸の方向のバラつきを導入するものであってもよい。なお、本態様においては上記の方法を組み合わせて用いてもよい。また、これらの添加剤の種類や添加量等はその目的等によって適宜選択されるものである。
【００８１】
（iv）選択反射層の形成
本態様においては、上記各材料を混合した組成物を、後述する基材上に塗布し、配向させて硬化することにより、上記選択反射層を得ることができる。
基材上に組成物を塗布する方法としては、上記各材料を混合した組成物をそのまま塗布してもよいが、粘性や配向性を調整する等の面から、有機溶媒に溶解させて用いることが好ましい。この際、用いられる溶媒は、後述する基材を侵食しないものであれば特に限定されるものではないが、例えば、アセトン、酢酸−３−メトキシブチル、ジグライム、シクロヘキサノン、テトラヒドロフラン、トルエン、キシレン、クロロベンゼン、塩化メチレン、メチルエチルケトン等を用いることができる。この場合、上記組成物は通常、５重量％〜５０重量％、中でも１０重量％〜３０重量％に希釈して用いられる。
【００８２】
また、上記組成物を塗布する方法としては、一般的に用いられている方法を用いることが可能であり、例えばロールコート法、グラビアコート法、バーコート法、スライドコート法、ダイコート法、スリットコート法、浸漬法等により行うことができる。また、上記基材がプラスチックフィルムである場合には、ロールツーロールのフィルムコーティングであってもよい。
【００８３】
続いて、上記組成物をコレステリック液晶構造が発現する所定の温度に保持し、上記組成物を配向させる。なお、本態様において最終的に得られるべき選択反射層のコレステリック液晶構造は、プラーナー配向状態ではなく、上記螺旋軸の方向にバラつきを有する配向状態であるが、この場合でも、配向処理は必要となる。すなわち、コレステリック液晶構造の液晶分子のダイレクターを基材上で一定方向に揃えるような配向処理は必要とされないが、コレステリック液晶構造中に複数の方向を向いた螺旋軸を形成させるような配向処理は必要となるからである。
【００８４】
配向処理の方法としては、上記組成物をコレステリック液晶構造が発現する所定の温度に保持することによって行うことができ、これによりコレステリック液晶は液晶相を呈し、液晶分子自体の自己集積作用により、液晶分子のダイレクターが層の厚さ方向に連続的に回転してなる螺旋構造が形成される。そして、このような液晶相の状態で発現したコレステリック液晶構造は、後述するような手法でコレステリック液晶を硬化させることにより、固定化することができるのである。
【００８５】
なお、このような配向処理工程は、基材上に塗布された液晶性組成物に溶媒が含有されている場合には、通常、溶媒を除去するための乾燥処理とともに行われる。なお、溶媒を除去するためには、４０〜１２０℃、好ましくは６０〜１００℃の乾燥温度が適しており、乾燥時間（加熱時間）はコレステリック液晶構造が発現し、実質上溶媒が除去されればよく、例えば、１５〜６００秒が好ましく、さらに好ましくは３０〜１８０秒である。なお、乾燥後に配向状態が不十分であることが分かった場合には、適宜加熱時間を延長するようにするとよい。なお、このような乾燥処理において減圧乾燥の手法を用いる場合には、配向処理のために別途加熱処理を行うことが好ましい。
【００８６】
次に、上述した配向処理工程において配向させた、コレステリック液晶中の液晶分子を、硬化処理工程によりコレステリック液晶からなる層を硬化させ、液晶相の状態で発現したコレステリック液晶構造を固定化する。
【００８７】
ここで、硬化処理工程で用いられる方法としては、（１）液晶性組成物中の溶媒を乾燥させる方法、（２）加熱により液晶性組成物中の液晶分子を重合させる方法、（３）放射線の照射により液晶性組成物中の液晶分子を重合させる方法、及び（４）それらの方法を組み合わせた方法を用いることができる。
【００８８】
このうち、上記（１）の方法は、コレステリック液晶の材料である液晶性組成物に含有されるネマチック規則性を示す重合性の液晶材料として液晶ポリマーを用いた場合に適した方法である。この方法では、液晶ポリマーを有機溶媒などの溶媒に溶解させた状態で基材に塗布することとなるが、この場合には、乾燥処理により溶媒を除去するだけで、コレステリック液晶性を有する固体化したコレステリック液晶からなる層が形成される。なお、溶媒の種類や乾燥条件などについては、上述した塗布工程及び配向処理工程で述べたものを用いることができる。
【００８９】
上記（２）の方法は、加熱により液晶性組成物中の液晶分子を熱重合させてコレステリック液晶からなる層を硬化させる方法である。この方法では、加熱（焼成）温度によって液晶分子の結合状態が変化するので、加熱時にコレステリック液晶からなる層の面内で温度ムラがあると、膜硬度などの物性や光学的な特性にムラが生じる。ここで、膜硬度の分布を±１０％以内にするためには、加熱温度の分布も±５％以内に抑えることが好ましく、より好ましくは±２％以内に抑えることが好ましい。
【００９０】
なお、基材上に形成されたコレステリック液晶からなる層を加熱する方法としては、加熱温度の均一性が得られれば特に限定はなく、ホットプレート上に密着して保持したり、ホットプレートとの間にわずかな気層を設けてホットプレートと平行になるように保持する方法を用いることができる。また、オーブンのような特定の空間全体を加熱する装置内に静置したり当該装置内を通過させる方法でもよい。なお、フィルムコーターなどを用いる場合には、乾燥ゾーンを長くして加熱時間を十分にとることができるようにすることが好ましい。
【００９１】
加熱温度としては一般に、１００℃以上の高温が必要となるが、基材の耐熱性から１５０℃程度までとすることが好ましい。ただし、耐熱性に特化したフィルムなどを基材の材料として用いれば、１５０℃以上の高温での加熱も可能である。
【００９２】
上記（３）の方法は、放射線の照射により液晶性組成物中の液晶分子を光重合させてコレステリック液晶からなる層を硬化させる方法である。この方法では、放射線として、電子線や紫外線などを条件に応じて適宜用いることができる。通常は、装置の容易性などの観点から紫外線が好ましく用いられ、その波長は２５０〜４００ｎｍである。ここで、紫外線を用いる場合には、液晶性組成物に上述したように光重合開始剤が添加されていることが好ましい。なお、液晶性組成物に添加される光重合開始剤の添加量は、０．０１〜２０重量％、好ましくは０．１〜１０重量％、より好ましくは０．５〜５重量％の範囲であることが好ましい。
【００９３】
以上のような一連の工程（塗布工程、配向処理工程及び硬化処理工程）を行うことにより、まず一層目の選択反射層を形成することができる。続いて、上述した一連の工程を繰り返すことにより、複数層の選択反射層を備えた被投影層とすることができる。この際、上記選択反射層は反射波長域が短波長であるものから順に形成される。ここで、光の拡散性を有する選択反射層上に、さらに選択反射層を塗布した場合、下層の配向状態が継続されることから、配向制御をする層を間に設ける必要は特にないが、例えば易接着性を有する中間層（易接着層）等の他の層を形成してもよい。
【００９４】
また、上記層内の厚さ方向で連続的に反射波長が異なる層の形成は、例えば以下の方法により行うことができる。まず、上述した選択反射層の形成方法と同様の組成物を塗布して上記と同様に配向処理工程を行った後、上述した硬化処理工程における紫外線の照射強度に比べて約１％〜１０％の強度で、紫外線の照射を行う。この紫外線の照射の際、コレステリック液晶からなる層の観察者側の表面を、常圧で酸素濃度画１０％以上の空気雰囲気とし、この空気雰囲気での酸素分圧を徐々に低下させるとともに、基板を加熱することによって上述したような層が形成されることとなる。なお、上記以外の方法としては、米国特許第５６９１７８９号や、特開平６−２８１８１４号等に記載されている方法等を用いることができる。
【００９５】
２．基材
次に、本発明の投影スクリーンに用いられる基材について説明する。本発明の投影スクリーンに用いられる基材としては、上記被投影層が形成可能であれば、特に限定されるものではないが、好ましい態様として、基材が可視光領域の波長の光を吸収する光吸収基材である場合（第３の態様）と、基材が可視光領域の波長の少なくとも一部の光を透過する光透過基材である場合（第４の態様）とが挙げられる。以下、各態様について説明する。
【００９６】
（１）第３の態様
本態様の基材は、可視光領域の波長の光を吸収する光吸収基材である。本態様における光吸収基材は、可視光領域の波長の光を吸収するものであれば特に限定されないが、具体的には４００ｎｍ〜７００ｎｍの範囲内の光を吸収するものであることが好ましい。これにより、上記被投影層が反射する特定の波長以外の波長の光が入射した場合に、反射を防止することができ、明度の高い投影スクリーンとすることができるからである。すなわち、コントラストを向上させることが可能となる。
【００９７】
このような可視光領域の波長の光を吸収する光吸収基材としては、例えば黒い顔料を練りこんだプラスチックフィルム等とすることができる。また、透明なプラスチックフィルム等の上に、光吸収層が形成されたものであってもよく、この光吸収層は上記被投影層が形成される側に形成されるものであってもよく、また反対側に形成されるものであってもよい。
【００９８】
また、本態様においては、上述したように、上記被投影層の第２の態様の選択反射層を構成するコレステリック液晶構造に上記螺旋軸の方向のバラつきを導入するために、光吸収基材が表面の配向の少ない材料としてもよい。表面の配向の少ない材料としては、例えば延伸等されていないプラスチックフィルムや、ラビング処理等されていないものを用いることができる。通常、コレステリック液晶からなる層は規則性が良好となるように、延伸やラビング処理等が施されたプラスチックフィルム等に形成されるものであるが、本発明においては、延伸やラビング処理等が施されていない光吸収基材上に上記コレステリック液晶からなる層を形成することにより、光吸収基材表面の液晶が規則的に配向せず、これにより上記コレステリック液晶構造中に上記螺旋軸のバラつきを導入することが可能となるからである。
【００９９】
上記光吸収基材に用いられる材料としては、特に限定されるものではなく例えばプラスチックフィルムや、金属、紙、ガラス等が挙げられる。プラスチックフィルムとしては、例えばポリカーボネート系高分子、ポリアリレートやポリエチレンテレフタレート等のポリエステル系高分子、ポリイミド系高分子、ポリスルホン系高分子、ポリエーテルスルホン系高分子、ポリスチレン系高分子、ポリエチレンやポリプロピレン等のポリオレフィン系高分子、ポリビニルアルコール系高分子、酢酸セルロース系高分子、ポリ塩化ビニル系高分子、ポリメチルメタクリレート系高分子等の熱可塑性ポリマー等からなるフィルムを用いることができる。
【０１００】
また、光吸収基材の膜厚としては、その投影スクリーンの用途や種類等により適宜選択されるものであり、例えば投影スクリーンが巻き取り式で用いられる場合には、通常１５μｍ〜３００μｍ、中でも２５μｍ〜１００μｍとすることができる。また、巻き取り式で用いられず、例えばパネル型等のようにフレキシブル性を要求されない場合には、光吸収基材の膜厚は特に限定されるものではない。
【０１０１】
さらに、光吸収基材は、上記被投影層との密着性を向上させるために、例えばコロナ処理やＵＶ洗浄等により、表面を処理したものであってもよい。
【０１０２】
また本発明においては、後述するように光吸収基材と被投影層との間に、易接着性を有する中間層（易接着層）が設けられていてもよいことから、このような場合には、光吸収基材および易接着層として、易接着層が形成されているプラスチックフィルム等を用いてもよい。例えば易接着層付ＰＥＴフィルムＡ４１００（商品名  東洋紡社製）等が挙げられる。
【０１０３】
（２）第４の態様
本態様の基材は、可視光領域の波長の少なくとも一部の光を透過する光透過基材である。本態様における光透過基材は、可視光領域の波長の少なくとも一部の光を透過するものであれば特に限定されないが、具体的には４００ｎｍ〜７００ｎｍの範囲内の少なくとも一部の光を透過するものであることが好ましい。また、４００ｎｍ〜７００ｎｍの範囲における全ての波長の光を透過してもよい。この際、４００ｎｍ〜７００ｎｍの範囲において、ある波長帯域ごとに透過率が異なっていてもよい。このように、光透過基材は、波長と透過率とが適宜調整されて用いられる。
【０１０４】
このような光透過基材を用いた投影スクリーンは、アイキャッチ効果に優れるので、例えば広告、情報掲示板、案内板等の用途に適用することができる。また、映像を投影していないときは、投影スクリーンの背景が透けて見えるので、店舗のショーウィンドウに設置するなど、デザイン性の高い利用も可能である。
【０１０５】
本態様の光透過基材は、可視光領域の波長の少なくとも一部の光を透過するものであれば特に限定されないが、ヘイズが少なく透明性の高いものであることが好ましい。このような光透過基材に用いられる材料としては、例えばガラスや、アクリル系樹脂、ポリ塩化ビニル系樹脂等のプラスチックなどが挙げられる。
【０１０６】
また、上記光透過基材は、可視光領域の波長の少なくとも一部の光を透過するものであれば、無色であっても、着色されたものであってもよい。例えば、間仕切りや窓などに使われる茶色、青色、橙色などの有色のプラスチック板やガラス板等を光透過基材として用いることができる。
【０１０７】
本態様においては、上述したように、上記被投影層の第２の態様の選択反射層を構成するコレステリック液晶構造に上記螺旋軸の方向のバラつきを導入するために、光透過基材が表面の配向の少ない材料としてもよい。表面の配向の少ない材料としては、例えば延伸等されていないプラスチックフィルムや、ラビング処理等されていないものを用いることができる。
【０１０８】
また、光透過基材の膜厚としては、その投影スクリーンの用途や種類等により適宜選択されるものであり、例えば投影スクリーンが巻き取り式で用いられる場合には、通常１５μｍ〜３００μｍ、中でも２５μｍ〜１００μｍとすることができる。また、巻き取り式で用いられず、例えばパネル型等のようにフレキシブル性を要求されない場合には、光透過基材の膜厚は特に限定されるものではない。
【０１０９】
さらに、光透過基材は、上記被投影層との密着性を向上させるために、例えばコロナ処理やＵＶ洗浄等により、表面を処理したものであってもよい。
【０１１０】
３．中間層
本発明においては、基材と被投影層との間、または複数の選択反射層間に、中間層が形成されていてもよい。例えば、基材が表面に配向能を有している場合には、中間層を設けることにより、被投影層の第２の態様の選択反射層を構成するコレステリック液晶構造に螺旋軸の方向のバラつきを導入することができるからである。すなわち、基材が表面に配向能を有していても、中間層は配向能を有しないので、中間層との界面近傍に在るコレステリック液晶構造の液晶分子ダイレクターを複数の方向に向けることができるのである。
【０１１１】
また、本発明に用いられる中間層は、易接着性およびバリア性の少なくともいずれかを有することが好ましい。以下、中間層が易接着性を有する易接着層である場合、中間層がバリア性を有するバリア層である場合、およびその他の性質を有するものである場合について説明する。
【０１１２】
（１）易接着層
本発明においては、例えば図６に示すように、基材１上に、易接着層（密着性向上層）６が形成され、その易接着層（密着性向上層）６上に上記被投影層２が形成されていてもよい。また図示しないが、複数の選択反射層間に、易接着層（密着性向上層）が形成されていてもよい。この易接着層（密着性向上層）は、基材と被投影層との密着性、または隣接する選択反射層同士の密着性を向上させるために設けられるものである。
【０１１３】
本発明に用いられる易接着層は、基材と被投影層との間、または複数の選択反射層間に形成されるものである。本発明において易接着層は、基材と被投影層との間、または複数の選択反射層間のいずれかに形成されていてもよく、基材と被投影層との間、および複数の選択反射層間に形成されていてもよい。また、例えば図４に示すように選択反射層５が例えば３層（５ａ、５ｂ、および５ｃ）である場合は、図示しないが、選択反射層５ａと選択反射層５ｂとの間に易接着層が形成されていてもよく、選択反射層５ｂと選択反射層５ｃとの間に易接着層が形成されていてもよく、選択反射層５ａと選択反射層５ｂとの間および選択反射層５ｂと選択反射層５ｃとの間に易接着層が形成されていてもよい。
本発明においては、上記の中でも、基材と被投影層との間に易接着層（密着性向上層）を形成することが好ましい。
【０１１４】
このような易接着層（密着性向上層）に用いられる材料としては、基材および選択反射層の両方に対して高い密着性が得られるものであれば特に限定されなく、一般に市販されているものを用いることができる。例えば、パナック社製の易接着材料ＡＣ−Ｘ、ＡＣ−Ｌ、ＡＣ−Ｗなどが挙げられる。また、上述したように、易接着層および基材として、東洋紡社製の易接着層付ＰＥＴフィルムＡ４１００等を用いることができる。
【０１１５】
また、易接着層（密着性向上層）としては、例えばアクリル系やエポキシ系の材料等を用いることもできる。
【０１１６】
（２）バリア層
本発明に用いられる中間層がバリア性を有するバリア層である場合は、このバリア層を基材と被投影層との間、または複数の選択反射層間に設けることにより、基材および被投影層間、または隣接する選択反射層間で、各層の構成成分が移動するのを防止することができる。これは、被投影層形成時に、被投影層の構成成分が基材に浸透したり、基材の構成成分が被投影層に移動したりする場合や、選択反射層上にさらに選択反射層を積層形成する際に、上層の選択反射層の構成成分が下層の選択反射層に浸透したり、下層の選択反射層の構成成分が上層の選択反射層に移動したりする場合があるが、バリア層を設けることにより、このような各層の構成成分の移動を防止することができるのである。これにより、各層の構成成分の移動によって、選択反射層のもつ選択反射機能や拡散反射機能が損なわれるのを防ぐことが可能となる。
【０１１７】
具体的には、選択反射層上にさらに選択反射層を積層形成する際に、上層の選択反射層を形成するための液晶性組成物中のネマチック液晶が下層の選択反射層に浸透することにより、下層の選択反射層を構成するコレステリック液晶構造の螺旋ピッチが大きくなってしまう場合があるが、バリア層を隣接する選択反射層間に設けることによって、隣接する選択反射層間でネマチック液晶が移動するのを防止することができる。
【０１１８】
このようなバリア層に用いられる材料としては、例えば変性アクリレート、ウレタンアクリレート、ポリエステルアクリレート、エポキシ樹脂等を挙げることができる。また、これらは単官能または多官能のものを使用することができ、さらにモノマー、オリゴマーの種類がある。具体的には、エトキシ化トリメチロールプロパントリアクリレート、プロポキシ化グリセリルトリアクリレート、ペンタエリスリトールテトラアクリレート、ジトリメチロールプロパンテトラアクリレート、ジペンタエリスリトールヒドロキシペンタアクリレート、エトキシ化ペンタエリスリトールテトラアクリレート、ペンタアクリレートエステル、ペンタエリスリトールトリアクリレート、トリメチロールプロパントリアクリレート、トリメチロールプロパンＰＯ変性トリアクリレート、イソシアヌール酸ＥＯ変性トリアクリレート、トリメチロールプロパンＥＯ変性トリアクリレート、ジペンタエリスリトールペンタおよびヘキサアクリレート、ウレタンアダクト体、脂肪族ポリアミン系エポキシ樹脂、ポリアミノアミド系エポキシ樹脂、芳香族ジアミン系エポキシ樹脂、脂環族ジアミン系エポキシ樹脂、フェノール樹脂系エポキシ樹脂、アミノ樹脂系エポキシ樹脂、メルカプタン系化合物系エポキシ樹脂、ジシアンジアミド系エポキシ樹脂、ルイス酸錯化合物系エポキシ樹脂等を挙げることができる。
【０１１９】
バリア層は、基材と被投影層との間、または複数の選択反射層間に形成されるものである。本発明においてバリア層は、基材と被投影層との間、または複数の選択反射層間のいずれかに形成されていてもよく、基材と被投影層との間、および複数の選択反射層間に形成されていてもよい。また、例えば図４に示すように選択反射層５が例えば３層（５ａ、５ｂ、および５ｃ）である場合は、図示しないが、選択反射層５ａと選択反射層５ｂとの間にバリア層が形成されていてもよく、選択反射層５ｂと選択反射層５ｃとの間にバリア層が形成されていてもよく、選択反射層５ａと選択反射層５ｂとの間および選択反射層５ｂと選択反射層５ｃとの間にバリア層が形成されていてもよい。
【０１２０】
（３）その他
本発明に用いられる中間層は、易接着性およびバリア性の両方を有するものであってもよい。
【０１２１】
また、中間層は、可視光領域の波長の光を吸収するものであってもよい。このような中間層としては、例えば上述した易接着層またはバリア層に用いられる材料に、黒、赤、青、緑、黄、シアン、マゼンダ等の有色の顔料などを練りこんだものを用いることができる。
【０１２２】
４．機能性保持層
本発明においては、被投影層の観察者側に、機能性保持層が形成されていてもよい。機能性保持層としては、各種のものを用いることができ、例えばハードコート層（傷つき防止層）、防眩層、低反射層、紫外線防止層、帯電防止層などが挙げられる。
以下、各層について説明する。
【０１２３】
（１）ハードコート層（傷つき防止層）
本発明に用いられるハードコート層（傷つき防止層）は、投影スクリーンの表面を保護して傷付きや汚れの付着などを防止するために設けられる層である。ハードコート層に用いられる材料としては、傷付きや汚れの付着などを防止することが可能であれば特に限定されるものではなく、一般に投影スクリーンのハードコート層として用いられるものを使用することができる。
このハードコート層は、被投影層の観察者側に形成されていればよいが、通常は投影スクリーンの最表面に形成される。
【０１２４】
（２）防眩層
本発明に用いられる防眩層は、投影スクリーンにおけるギラつきなどを防止するために設けられる層である。防眩層は、観察者のいる空間が投影スクリーン表面に映り込むのを防止する役割を果たし、映像を視認する上で重要となる場合がある。このような場合は、防眩層として表面に凹凸を有する透明な層が用いられる。被投影層の観察者側に、表面に凹凸を有する防眩層を設けることにより、投影スクリーン表面による界面反射光が鏡のように像をつくるのを防止することができるのである。
【０１２５】
このような防眩層に用いられる材料としては、表面に凹凸が形成可能であり、透明性を有するものであれば特に限定されないが、上記選択反射層におけるコレステリック液晶構造の偏光分離機能を損なわないために、屈折率が等方なものであることが好ましい。屈折率が等方な材料としては、例えばガラスや、アクリル系樹脂、ポリエステル系樹脂、セルロース系樹脂等が挙げられる。
【０１２６】
また、防眩層の形成方法としては、上記の材料を用いて、例えば被投影層上にコーティングによって成膜する方法や、被投影層上にフィルム状のものを貼付する方法などが挙げられる。
【０１２７】
防眩層をフィルム状のものとする場合は、上記の材料の中でも、トリアセチルセルロース（ＴＡＣ）が好ましく用いられる。トリアセチルセルロース（ＴＡＣ）フィルムは、透明性が高く、位相差が生じにくいといった光学特性、および汎用性に優れているからである。
【０１２８】
また、防眩層表面の凹凸形状としては、規則的なものであってもよく、不規則なものであってもよい。本発明においては、中でも、防眩層が不規則な凹凸形状を有していることが好ましい。不規則な凹凸形状は、規則的な凹凸形状と比較して、投影スクリーンへの映り込みを防止する効果が高いからである。
【０１２９】
防眩層表面の凹凸は、例えばサンドブラスト法や金型形成、あるいは化学的な処理によって形成することができる。このように、本発明に用いられる防眩層は、表面がマット化されたものであることが好ましい。
【０１３０】
（３）低反射層
本発明に用いられる低反射層は、投影スクリーン表面での光の反射を抑えるために設けられる層である。低反射層に用いられる材料としては、投影スクリーン表面での光の反射を抑えることが可能であれば特に限定されるものではなく、一般に投影スクリーンの低反射層として用いられるものを使用することができる。
【０１３１】
（４）紫外線防止層
本発明に用いられる紫外線防止層は、投影スクリーンに入射する光のうち、選択反射層を形成するために用いられる液晶性組成物を黄色へ変化させる原因となる紫外線成分を吸収するために設けられる層である。紫外線防止層に用いられる材料としては、紫外線を吸収するものであれば特に限定されないが、一般に投影スクリーンの紫外線防止層として用いられるものを使用することができる。
【０１３２】
（５）帯電防止層
本発明に用いられる帯電防止層は、投影スクリーンで生じる静電気を除去するために設けられる層である。帯電防止層に用いられる材料としては、静電気を除去することが可能なものであれば特に限定されないが、一般に投影スクリーンの帯電防止層として用いられるものを使用することができる。
【０１３３】
５．投影スクリーン
次に、本発明の投影スクリーンについて説明する。本発明の投影スクリーンは、上記基材上に、上記被投影層が形成されたものであれば、特に限定されるものではない。例えば、上述したように、中間層や機能性保持層が設けられていてもよい。また、上述したように、上記被投影層は、目的とする反射強度のピーク波長の数に合わせて、例えば複数の選択反射層が積層されたもの等とすることができ、例えば図６に示すように、反射波長域の短い青色選択反射層（５Ｂ）、緑色選択反射層（５Ｇ）、赤色選択反射層（５Ｒ）の順に基材側から積層したもの等とすることができる。またさらに、他の色の層等を設けたものであってもよい。
【０１３４】
本発明によれば、上記被投影層が上記選択反射性を有することから、特定の偏光成分の光（例えば右円偏光）のみを選択的に反射するので、偏光特性のない外光や照明光などの環境光を被投影層で約５０％しか反射しないようにすることができる。このため、白表示などの明表示の部分の明るさが同じ場合でも、黒表示などの暗表示の部分の明るさを略半分にして、映像のコントラストを略２倍にすることができる。なおこのとき、投影された映像光が、被投影層で選択的に反射される光の偏光成分と同一の偏光成分の光（例えば右円偏光）を主として含むようにすれば、投影された映像光を被投影層で略１００％反射することができ、映像光を効率的に反射することができる。
【０１３５】
また、被投影層が例えば拡散層や、コレステリック液晶構造に含まれる液晶化合物の螺旋軸の方向がばらついたりすること等により、上記拡散反射性を有することから、映像光が鏡面反射でなく拡散反射され、映像が視認しやすくなる。なおこのとき、被投影層を、例えばコレステリック液晶構造の構造的な不均一性により、選択的に反射される光を拡散させるように形成した場合には、特定の偏光成分の光（例えば反射波長域内の右円偏光）を拡散させながら反射する一方で、その他の光（例えば反射波長域内の左円偏光、反射波長域外の右円偏光及び左円偏光）については拡散させずに透過させることができる。このため、被投影層を透過する環境光や映像光について、消偏等の問題は起こらず、被投影層の本来の偏光分離機能を維持しつつ、映像の視認性を向上させることができる。
【０１３６】
以上のように、本発明によれば、外光や照明光などの環境光の影響を抑え、映像のコントラストを高めることができ、明るい環境光の下でも映像を鮮明に表示することが可能な投影スクリーンとすることができる。また、本発明によれば、上記被投影層を構成する選択反射層が、上述したように反射波長域が短波長であるものから長波長側となるように、順に基材側から形成されていることから、各選択反射層の反射効率を同等とするために選択反射層の膜厚を調整した場合であっても、被投影層全体の膜厚の増加を少ないものとすることができ、選択反射性の低下や、曲げに対する耐性の低下等を防ぐことができるのである。
【０１３７】
また、本発明においては、上記投影スクリーンに像を射出する機器は、上記投影スクリーンに光の濃淡により画像を映し出すことが可能なものであれば、特に限定されるものではなく、例えば光源の前にフィルム等を配置することによって画像を形成する映写機のようなものであってもよい。本発明においては中でも、ＣＲＴ方式等の自発光タイプ、液晶方式、ＤＬＰ方式等のライトバルブタイプの投影機を用いることが好ましく、特に射出される光を円偏光に偏光させることが好ましい。例えば液晶方式の投影機であれば、射出させる直線偏光を円偏光に変換する位相差板を通過させることによって、ほとんど光量の損失がなく、円偏光に変換することが可能となる。この際、用いられる位相差板としては、１／４波長を有するものであることが好ましく、具体的には視感度が最も高い５５０ｎｍに合せて、１３７．５ｎｍであるものを用いることが好ましい。さらに、射出されるＲＧＢ全ての波長に適用させることから、広帯域１／４波長位相差板であることが特に好ましい。また、また材料の複屈折の制御による単体の位相差板、または１／４波長位相差板と１／２波長位相差板を組み合わせたものを用いてもよい。ここで、上記位相差板は、投影機内部に組み込まれているものであってもよく、また外付けで射出口に装着させるものであってもよい。
【０１３８】
また、ＣＲＴ方式およびＤＬＰ方式の投影機は、射出光が偏光制御されていないことから、光学素子を介して直線偏光にし、位相差板を配置することが好ましい。この場合、投影機自体の光量は半減するが、コントラスト向上効果を得ることが可能となる。
【０１３９】
また、本発明においては上記投影スクリーンが使用される室内の照明や外光は、上記投影スクリーンが反射する円偏光と反対の円偏光とされることが好ましい。これにより、外光や照明等が投影スクリーンに入射した場合であっても、投影スクリーンがその光を反射することなく、ほぼ吸収されることから、明るい環境でも明度が高いものとすることができるからである。この際、上記照明や外光を制御する方法としては、吸収型の円偏光板や、円偏光分離層、直線偏光分離層を用いる反射型の円偏光板等を用いることができる。
【０１４０】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１４１】
以下、実施例および比較例を挙げて本発明を具体的に説明する。
【０１４２】
[実施例]
紫外線硬化型のネマチック液晶からなる主剤（９４．７重量％）にカイラル剤（５．３重量％）を添加したモノマー混合液晶をシクロヘキサノンに溶解し、４４０ｎｍに選択反射中心波長を有する第１のコレステリック液晶溶液を調整した。
なお、ネマチック液晶としては、上記の化学式（１２）で表される化合物を含む液晶を用いた。
また、重合性カイラル剤としては、上記の化学式（１５）で表される化合物を用いた。
さらに、第１のコレステリック液晶溶液には、光重合開始剤（Ciba Speciality Chemicals社製）を５重量％添加した。
【０１４３】
そして、以上のようにして調整した第１のコレステリック液晶溶液を、２００ｍｍ□の黒色ＰＥＴフィルム上に易接着層を成膜した基材（ルミラー／ＡＣ−Ｘ、パナック社製）上にバーコート法により塗布した。
次に、８０℃のオーブンで９０秒加熱し、配向処理（乾燥処理）を行い、溶媒が除去されたコレステリック液晶からなる層を得た。
その後、コレステリック液晶からなる層に対して３６５ｎｍの紫外線を５０ｍＷ／ｃｍ２で１分間照射し、コレステリック液晶からなる層を硬化させることにより、４４０ｎｍに選択反射中心波長を有する１層目の選択反射層を得た。
【０１４４】
同様にして、第２のコレステリック液晶溶液を、１層目の選択反射層上に直接塗布し、配向処理（乾燥処理）及び硬化処理を行った。これにより、５５０ｎｍに選択反射中心波長を有する２層目の選択反射層を得た。なお、第２のコレステリック液晶溶液は、第１のコレステリック液晶溶液と同様の手法により調整されたものであり、ネマチック液晶とカイラル剤との混合比率を制御することにより、５５０ｎｍに選択反射中心波長を有するようにした。
【０１４５】
同様にして、第３のコレステリック液晶溶液を、２層目の選択反射層上に直接塗布し、配向処理（乾燥処理）及び硬化処理を行った。これにより、６００ｎｍに選択反射中心波長を有する、３層目の選択反射層を得た。なお、第３のコレステリック液晶溶液は、第１のコレステリック液晶溶液と同様の手法により調整されたものであり、ネマチック液晶とカイラル剤との混合比率を制御することにより、６００ｎｍに選択反射中心波長を有するようにした。
【０１４６】
以上により、被投影層として、青色（Ｂ）の波長域の光（４４０ｎｍに選択反射中心波長を有する光）を選択的に反射する１層目の選択反射層と、緑色（Ｇ）の波長域の光（５５０ｎｍに選択反射中心波長を有する光）を選択的に反射する２層目の選択反射層と、赤色（Ｒ）の波長域の光（６００ｎｍに選択反射中心波長を有する光）を選択的に反射する３層目の選択反射層とが、基材側から順に積層された投影スクリーンを得た。なお、１層目の選択反射層の厚さは４μｍ（膜厚／選択中心波長＝９．１）、２層目の選択反射層の厚さは３μｍ（膜厚／選択中心波長＝５．５）、３層目の選択反射層の厚さは３．５μｍ（膜厚／選択中心波長＝５．８）とした。なお、このようにして得られた投影スクリーンの被投影層の各選択反射層のコレステリック液晶構造はプラーナー配向状態ではなかった。
【０１４７】
[比較例]
市販の投影スクリーンとして、布材の表面にビーズ入りの散乱層を形成した投影スクリーン（オーエス社製）を準備した。
【０１４８】
[評価]
ここで、投影機の出射口には、出射された映像光が円偏光となるように円偏光板を配置した。また、投影機及び投影スクリーンが設置される室内の照明は、天井に設置された蛍光灯（無偏光状態の光を出射するもの）により行い、天井からおよそ５０度の角度で投影スクリーン上に照明光が照射されるような関係で配置した。このとき、投影スクリーンの真下での明るさは、照度計（デジタル照度計５１０−０２、横河Ｍ＆Ｃ社製）により測定したところ、２００ルクス（ｌｘ）であった。
【０１４９】
なお、投影スクリーンは、床に対して垂直に設置した。また、投影機を投影スクリーンから垂直な方向（床に平行な方向）に約２．５ｍ離れたところに配置した。
この状態で、投影機により投影スクリーン上に映像光（白と黒のエリアがある静止映像）を投影し、映像のコントラストを測定した。具体的には、輝度計（ルミナンスメーターＢＭ−８、トプコン社製）により、投影スクリーンの中央部の白色及び黒色の映像のそれぞれの輝度を測定し、その比をコントラスト（コントラスト＝白映像の輝度÷黒映像の輝度）として表した。
【０１５０】
次表１に、実施例および比較例に係る各投影スクリーンについてのコントラストを示した。コントラストは、実施例に係る投影スクリーンの方が、比較例に係る投影スクリーンに比べて約８倍向上した。また、実施例に係る投影スクリーンにおいて、赤、緑、青の色バランスがよく、良好に白色を表示することができた。
【０１５１】
【表１】
2005128500.tif 000008
【図面の簡単な説明】
【０１５２】
【図１】本発明の投影スクリーンの一例を示す説明図である。
【図２】本発明の被投影層の一例を示す概略断面図である。
【図３】本発明の被投影層の光学的機能を説明するための説明図である。
【図４】本発明の被投影層の他の例を示す概略断面図である。
【図５】本発明の被投影層の光学的機能を説明するための説明図である。
【図６】本発明の投影スクリーンの一例を示す概略断面図である。
【符号の説明】
【０１５３】
１  …  基材
２  …  被投影層
４  …  拡散層
５，５ａ，５ｂ，５ｃ，５Ｒ，５Ｇ，５Ｂ  …  選択反射層
【図１】
2005128500.tif 000009
【図２】
2005128500.tif 000010
【図３】
2005128500.tif 000011
【図４】
2005128500.tif 000012
【図５】
2005128500.tif 000013
【図６】
2005128500.tif 000014